(57)【要約】      （修正有）【課題】耐水性が優れ、スパイラル状に成形する場合に破けたりシワが寄らずロスが発生しない、極めて成形しやすい竹紙ストローを提供する。【解決手段】竹紙ストロー１は、幅５〜２０ｍｍ、厚さ６０〜１２０ｇ／ｍ２である耐水剤を浸透させた竹紙基材Ａを複数層重ね、内層より外層の幅を大きくして内層を外層で覆うようにスパイラル状に巻きつけ接着して筒状成形する。【選択図】図２
0003230538.tif 000002
【実用新案登録請求の範囲】
【請求項１】
幅５〜２０ｍｍ、厚さ６０〜１２０ｇ／ｍ２である耐水剤を浸透させた竹紙基材を複数層重ね、内層より外層の幅を大きくして内層を外層で覆うようにスパイラル状に巻きつけて接着して筒状成形するようにした竹紙ストロー。
【考案の詳細な説明】
【考案の詳細な説明】
【技術分野】
【０００１】  本考案は、耐水性及び撥水性に優れた竹紙ストローに関するものである。
【背景技術】
【０００２】  従来のプラスチィックを基材とするストローは、適切に処分されなかったものが海洋に流出するなど、環境への負荷が大きいとして、プラスチック製ストローの使用を止める動きが広がっている。さらに、鼻にストローが刺さったウミガメの画像が拡散され、脱プラスチックの動きが加速し、レストランやコーヒーチェーンなど外食業界やホテルが、ストローを撤去して紙製への切り替えが相次いでいる。  欧州連合（ＥＵ）欧州議会では、使い捨てプラスチック製品を禁止する法案が可決し、２０２１年までに施行する。日本で開催された２０カ国・地域（Ｇ２０）首脳会議では、２０５０年までに海洋プラごみによる追加汚染をゼロにする「大阪ブルー・オーシャン・ビジョン」が共有された。【０００３】  この様な事情に鑑みて、プラスティックに換え一般の紙を基材とするストローが開発されている。しかしながら、一般の紙ストローは耐水性が劣り、紙を重ね合わせる際に接着剤を使用するため、独特のにおいがするなどの問題がある。さらに、耐水性・耐久性を向上させたペーパーストローも開発されているが、やはりプラスチックのストローに比べると耐水性は劣るのが実情で、長時間ドリンクにつけていたらふやけてしまい長時間飲み物に浸し続けることが出来ない。
【従来技術】
【０００４】    先行文献１（特開２００９−２３３３４８号公報）には、「紙製ストロー１０は、耐水性を有する紙によって構成されている。この紙の内外両面には、ポリエチレン・フィルム１２，１２が貼付されており、ポリエチレン・フィルム１２，１２は、湿潤強力樹脂を定着剤として用いたサイジングによって、紙基材１１に一体化固定されている。なお、紙基材１１に一体化固定されるポリエチレン・フィルム１２，１２については、アルミニウム箔など金属箔とすることも可能である。」これにより「易廃棄性およびリサイクル性の高い紙を主な原料とした紙製ストローを提供する。」旨説明されている。
【０００５】  しかしながら、この発明のストローの基材は竹紙ではなく、一般の紙内外両面に、ポリエチレン・フィルムが貼付されており、ポリエチレン・フィルムは、湿潤強力樹脂を定着剤として用いたサイジングによって、紙基材に一体化固定されたものである。したがって、本考案の如く、幅５〜２０ｍｍ、厚さ６０〜１２０ｇ／ｍ２である耐水剤を浸透させた竹紙基材を複数層重ね、内層より外層の幅を大きくして内層を外層で覆うようにスパイラル状に巻きつけて接着して筒状成形するようにした竹紙ストローではない。
【０００６】  また、先行文献２（実登３２１６６６３号公報）には「炭酸カルシウム成分を含むストリップ状の紙片より成る基材２０が、側縁部を重ねて斜め方向に巻回され、両端が連通した螺旋管体５０を形成し、基材２０の相隣して重なる部分２１が相互に密接されている。」これにより「プラスティック製ストローに代替でき、環境保護、可分解性、使用上の利便性と高品質という利点を備えた飲料用紙製ストローを提供することが出来る」旨説明されている。
【０００７】  しかしながら、この考案はストリップ状の紙片、即ち炭酸カルシウム（俗称ストーンペーパー）成分を含む成型されたストリップ状の紙片を使用しており、紙１トン作るのに石灰石０．６〜０．８トンとポリオレフィン約０．２〜０．４トンから生産された半透明で中身が適度に透ける（トレーシングペーパーのような感じ）材質である。そして、炭酸カルシウム成分を含むストリップ状の紙片より成る基材が、側縁部を重ねて斜め方向に巻回され、両端が連通した螺旋管体を形成し、基材の相隣して重なる部分が相互に接着されたものである。したがって、本考案の如く、幅５〜２０ｍｍ、厚さ６０〜１２０ｇ／ｍ２である耐水剤を浸透させた竹紙基材を複数層重ね、内層より外層の幅を大きくして内層を外層で覆うようにスパイラル状に巻きつけて接着して筒状成形するようにしたものではないため、未だ耐水性及び表面の撥水性に劣る。
【発明が解決しようとする課題】
【０００８】  竹の繊維は広葉樹よりも長く、針葉樹よりも短いために、“強くてしなやか”という特徴がある。こうした竹の特徴を活かしてつくられたのが竹紙である。ストローの基材にその竹紙を使用して一定の耐水剤を浸透させる。竹繊維は微細な多孔質であり耐水剤が均等に多量に浸透するために竹紙基材は耐水性が優れ、植物由来の耐水剤の浸透が他の紙より高い竹紙を使用することにより撥水効果の高いストローが得られる。また、竹紙ストローに装飾印刷する場合、“にじみ”もなく、写真などの発色もきれいに得られる。そして、この様に耐水性の優れた竹紙を複数層重ねることにより、さらに強固な耐水性を確保でき長持させることができる。また、竹繊維が比較的短く“強くてしなやか”であるため、柔軟性があり、コシがなくシワが発生しにくい。  したがって、竹紙基材は他の紙に比べストロー成形機にて製造する場合には、しわが寄らず機械の動きに順応してシワ等が発生しないのでロスが生じにくくストローとして極めて成形しやすい。本考案はこのような竹紙の特性を生かしさらにその効果を向上させることを課題とする。
【課題を解決する手段】
【０００９】  請求項１の考案は、幅５〜２０ｍｍ、厚さ６０〜１２０ｇ／ｍ２である耐水剤を浸透させた竹紙基材を複数層重ね、内層より外層の幅を大きくして内層を外層で覆うようにスパイラル状に巻きつけて接着して筒状成形するようにした竹紙ストローである。
【００１０】  この考案においては、耐水剤が竹繊維の多孔質状の通路に侵入し、次に柔組織の部分は内腔が大きく細胞膜が薄いので、この部分の浸透も導管に続いて速い。  しかし、繊維組織は極めて緻密であり繊維内腔が狭小であるため、この部分の浸透は極めて遅い。すなわち、初期の浸透の大部分は導管に続いて柔組織で行われ、速やかに進行するが、後には繊維組織内の浸透のみが残る。したがって、植物由来の耐水剤の浸透が他の紙より高い竹紙を使用し、かつその表面の撥水効果が極めて高いストローが得られる。さらに、ストローに装飾印刷した場合、“にじみ”もなく、写真などの発色もきれいに仕上がる。このような竹紙を複数層重ねることにより優れた耐水性を確保でき、表面の撥水性の優れたストローは容易にふやけず長持ちする。また、竹紙基材の厚さについては、人がストローを口にくわえることを考慮して、ストローの太さの感触をよりプラスチックのストローに近づける適正の素材とすることができる。幅５ｍｍ未満であると竹紙基材の幅が細すぎスパイラル状に成形する際に容易に破け、幅２０ｍｍを超えると竹紙基材の幅が広すぎスパイラル状に成形する際に容易に絡む。また、厚さが６０ｇ／ｍ２未満であると竹紙基材が薄すぎ、厚さ１２０ｇ／ｍ２を超えると竹紙基材が厚すぎプラスチックストローの厚さの感覚が得られない。さらに、プラスティックストローに感触を近づけることを考慮した際に、紙厚を同等の厚さにするより、強度を増すために、内周と中心は紙厚を１ランク上げている。
【００１１】また、これら考案においては、竹の繊維は広葉樹よりも長く、針葉樹よりも短いために、繊維の密度が低い上に繊維が比較的短く“強くてしなやか”という特徴がある。このような竹繊維の特長を活かして作られた柔軟性のある竹紙にはコシがないのでシワが発生しにくく、竹紙基材は他の紙に比べ成型がしやすい。したがって、スパイラル状に成形する場合、ロスが生じにくく成形しやすい。
【００１２】  さらに、耐水性の優れた竹紙を複数層重ね、外層が内装を覆うようにスパイラル状に巻くことにより、さらに強固な耐水性を確保でき長持する。そして、耐水剤の浸透が他の紙より高い竹紙を使用することにより耐水性に優れ、かつストロー表面の撥水効果が高いストローが得られる。
【考案を実施するための形態】
【００１３】  本発明の一実施例を図面に基づき説明する。図１は、耐水剤を浸透させたそれぞれ左の外側から竹紙基材外層Ａ（幅１５ｍｍ・厚さ８０ｇ）、中間層Ｂ（幅１４ｍｍ・厚さ１００ｇ）、内層Ｃ（幅１３ｍｍ・厚さ１００ｇ）で、図２はストロー１を示し、図３は図２のＩ―Ｉ線視図を示す。竹紙基材内層Ｃ、中間層Ｂ、外層Ａの順番にスパイラル状に巻き接着剤にて筒状に成形する。  竹紙基材内層Ｃは幅１３ｍｍ、厚さ１００ｇ／ｍ２、竹紙基材中間層Ｂは幅１４ｍｍ、厚さ１００ｇ／ｍ２、竹紙基材外層Ｃ］は幅１５ｍｍ、厚さ８０ｇ／ｍ２である。各竹紙基材の１ｍｍ幅が異なるのは接着剤により３層に固定する際にそれぞれの接着面が重なる様にして隙間を生じさせず各層を強固に合体させるためである。外層に向かって幅が大きくなるのは竹紙外層が竹紙内層を覆うように保護するためである。また、竹紙基材の厚さについては、人がストローを口にくわえることを考慮して、ストローの太さの感触をよりプラスチックのストローに近づけることができる。竹紙基材が厚すぎプラスチックストローの厚さの感覚が得られない。また、プラスティックストローに感触を近づけることを考慮した際に、強度を増すために、内周と中心は紙厚を１ランク上げている。このように、耐水剤を浸透させて耐水効果の向上した竹紙を３層に一体化することによりさらにストローが使いやすく強固となり耐水効果が向上する。
【００１４】  前記耐水剤は竹繊維の多孔質状の通路に侵入しやすく、竹紙の柔組織の部分は内腔が大きく細胞膜が薄いのでこの部分の浸透が導管に続いて速く浸透し、竹紙の繊維組織は極めて緻密であり繊維内腔が狭小であるために導管に続いて柔組織で行われ、速やかに進行するが、後には繊維組織内の浸透のみが残る。したがって、植物由来の耐水剤の浸透が他の紙より高い竹紙を使用することにより撥水効果が極めて高いストロー１が得られる。したがって、前記条件を満たす植物由来の耐水剤を選択する。そして、この耐水剤に竹紙を一定時間漬けて竹紙の内部繊維に速やかに耐水剤を浸透させることにより、前期表面側の竹紙基材にあっては表面の撥水効果を高めることができる。一般に、紙製ストローは水に弱く、国内で販売されている製品の中には水に２０分ほど浸けるとふやけて使用できなくなるものもあるが、本考案の竹紙ストローは飲み物に６時間以上浸してもふやけることのなく耐久性があった。
【００１５】  また、竹紙基材Ａ〜Ｃをスパイラル状に巻いて筒状に接着する場合に使用する接着剤は衛生上問題なく、かつ接着剤独特の匂いが生じないものを選択した。
【発明の効果】
【００１６】  この考案においては、耐水剤は竹繊維の多孔質状の通路に侵入し、次に柔組織の部分は内腔が大きく細胞膜が薄いので、この部分の浸透も導管に続いて速い。  しかし、繊維組織は極めて緻密であり繊維内腔が狭小であるため、この部分の浸透は極めて遅い。すなわち、初期の浸透の大部分は導管に続いて柔組織で行われ、速やかに進行するが、後には繊維組織内の浸透のみが残る。したがって、植物由来の耐水剤の浸透が他の紙より高い竹紙を使用することにより耐水性が優れ、かつ竹紙表面の撥水効果が極めて高いストローが得られる。また、各竹紙基材の厚さを本発明の範囲内としてスパイラル状に巻き付けることにより、ストローの太さの感触をよりプラスチックのストローに近づけることができる。さらに、ストロー表面に装飾印刷した場合、“にじみ”もなく、写真などの発色もきれいにできる。このような耐水性のある竹紙を複数層重ねることにより、さらに優れた耐水性を確保できストロー自体が容易にふやけず長持ちする。
【００１７】  また、これら発明においては、竹の繊維は広葉樹よりも長く、針葉樹よりも短いために、繊維の密度が低い上に繊維が比較的短く“強くてしなやか”という特徴がある。こうして竹紙の特長を活かして作られた柔軟性がある竹紙にはコシがないのでシワが発生しにくく、竹紙基材は他の紙に比べ成型がしやすい。したがって、竹紙をスパイラル状に成形する場合、ロスが生じにくくストローとして成形しやすい。
【００１８】  さらに、上記の様に耐水性の優れた竹紙を複数層重ね、外層が内装を覆うようにスパイラル状に巻くことにより、さらに強固な耐水性を確保でき長持する。そして、植物由来の耐水剤の浸透が他の紙より高い竹紙を使用することにより耐水性が優れ、かつ表面の撥水効果が極めて高いストローが得られる。
【図面の簡単な説明】
【００１９】
【図１】複数の竹紙基材Ａ，Ｂ，Ｃを示す平面図、
【図２】複数の竹紙基材Ａ，Ｂ，Ｃをスパイラル状に巻いて筒状に成形したストロー、
【図３】各竹紙基材Ａ，Ｂ，Ｃの幅と重さ。
【図４】図２のＩ―Ｉ線視図
【符号の説明】  Ａ，Ｂ，Ｃ，  竹紙基材
１            竹紙ストロー
【図１】
0003230538.tif 000003
【図２】
0003230538.tif 000004
【図３】
0003230538.tif 000005
【手続補正書】
【提出日】令和2年7月30日(2020.7.30)
【手続補正１】
【補正対象書類名】明細書
【補正対象項目名】００１９
【補正方法】変更
【補正の内容】
【００１９】
【図１】複数の竹紙基材Ａ，Ｂ，Ｃを示す平面図、
【図２】複数の竹紙基材Ａ，Ｂ，Ｃをスパイラル状に巻いて筒状に形成したストロー、
【図３】図２のＩ―Ｉ線視図。